DESCRIPTION DÉTAILLÉE Avant d’entamer une revue détaillée de modes de réalisation de l’invention, sont énoncées ci-après des caractéristiques optionnelles qui peuvent éventuellement être utilisées en association ou alternativement : la composition comprend un amorceur configuré pour induire la polymérisation et/ou la réticulation du composant de collage lorsque la température de la composition atteint une valeur seuil. Ainsi, le photodurcissement est encore amélioré, notamment pour les zones inatteignables par le rayonnement UV, l’amorceur configuré pour induire la polymérisation et/ou la réticulation du composant de collage lorsque la température de la composition atteint une valeur seuil présente une température de décomposition inférieure ou égale à 120 °C, de préférence comprise entre 40 °C et 90 °C. Ainsi, il n’est pas nécessaire d’atteindre des températures très élevées pour amorcer une polymérisation et/ou réticulation thermique du composé de colle, la composition comprend une proportion du composé absorbeur d’un rayonnement infrarouge supérieure ou égale à 0,01 % en masse par rapport à la masse totale de la composition. Ainsi , le composé absorbeur est présent en quantité suffisante pour élever la température de la composition lors de l’application d’un rayonnement IR. De préférence, la composition comprend une proportion du composé absorbeur d’un rayonnement infrarouge supérieure ou égale, voire strictement supérieure à 0,1 % en masse par rapport à la masse totale de la composition. L’échauffement de la composition est encore amélioré la composition comprend une proportion du composé absorbeur d’un rayonnement infrarouge inférieure ou égale à 3 % en masse par rapport à la masse totale de la composition. Cela permet de chauffer plus vite la composition et/ou de compenser pour des pertes thermiques induites par les composants à coller telles que des pièces métalliques, notamment de masse relativement importante. de préférence, la composition comprend une proportion du composé absorbeur d’un rayonnement infrarouge sensiblement égale à 0,5 % en masse par rapport à la masse totale de la composition. Lors du développement de l’invention, il a été mis en évidence que cette proportion était avantageuse en termes d’échauffement de la composition et de pénétration du rayonnement IR, le composé absorbeur d’un rayonnement infrarouge présente un maximum d’absorption dans le domaine de l’infra-rouge, et plus particulièrement dans la gamme de longueur d’onde comprise entre 700 nm et 1400 nm correspondant à la bande IR-A de la commission internationale de l'éclairage, par exemple entre 700 nm et 1200 nm, par exemple entre 750 nm et 1400 nm, et par exemple entre 750 nm et 1200 nm le composé absorbeur d’un rayonnement infrarouge présente un coefficient d'absorption molaire (ε) dans le domaine de l’infra-rouge, et plus particulièrement dans les gammes de longueur d’onde précitées, supérieur ou égal à 10 4 L.mol -1 cm -1 , le composé absorbeur d’un rayonnement infrarouge est choisi parmi le groupe constitué de : un colorant organique ou composé organique, par exemple de la famille des cyanines et leurs dérivés, tels que le colorant à base de croconium ou de squarylium, un complexe métallique, par exemple un complexe de cuivre, un sel organique tel que par exemple le 1-Butyl-2-[2-[3-[(1-butyl-6-chlorobenz[cd]indol-2(1H)-ylidene)ethylidene]-2-chloro-1-cyclohexen-1-yl]ethenyl]-6-chlorobenz[cd]indolium tétrafluoroborate, des particules inorganiques d’au moins un oxyde métallique, de préférence choisi parmi le groupe constitué de l’oxyde de titane, l’oxyde d’antimoine, l’oxyde d’étain, l’oxyde de bismuth, des particules de carbone, et leurs mélanges. les particules de carbone sont choisies parmi le groupe constitué de particules de noir de carbone, des particules de graphène, des nanotubes de carbone, ou leurs mélanges. le composant de collage comprend au moins l’un parmi un monomère apte à former un polymère, ou un polymère ou prépolymère, choisi parmi le groupe constitué de : les acrylates et leurs dérivés, et de préférence les cyanoacrylates et leurs dérivés, les époxys et leurs dérivés, les polyuréthanes et leurs dérivés, les silicones et leurs dérivés. l’application du rayonnement infra-rouge comprend une émission d’un rayonnement infrarouge par une source optique, par exemple par un laser, l’application du rayonnement infra-rouge est faite par un faisceau laser impulsionnel. Les impulsions laser permettent d’échauffer la composition de façon intermittente, ce qui évite une exposition trop prolongée au rayonnement infrarouge pouvant engendrer un échauffement local trop important de la composition. Entre les impulsions laser, le rayonnement IR peut en outre se diffuser dans la composition. Le photodurcissement peut ainsi être plus homogène, la durée d'une impulsion du faisceau laser impulsionnel est sensiblement inférieure ou égale à 150 ns, le faisceau présente une densité de puissance surfacique sensiblement supérieure ou égale à 300 mW.mm -2 , la densité de puissance surfacique est mesurée sur la surface du substrat exposé au rayonnement, l’application du rayonnement infra-rouge est faite par un faisceau laser continu. Selon cet exemple, le faisceau présente une densité de puissance surfacique sensiblement supérieure ou égale à 0,1 W/mm 2 , le rayonnement infra-rouge présente une longueur d’onde comprise entre 700 nm et 1400 nm, de préférence entre 700 nm et 1200 nm, le rayonnement infra-rouge présente une longueur d’onde comprise entre 750 nm et 1400 nm, de préférence entre 750 nm et 1200 nm.